(57)【要約】  合成フィロケイ酸塩を乾燥する方法および任意に官能化する方法、ならびに前記方法により得られた、および／または得ることができる、合成フィロケイ酸塩。
2021508663.tif 000002
【特許請求の範囲】
【請求項１】
合成フィロケイ酸塩を乾燥する方法であって、
反応容器中で、合成フィロケイ酸塩と、二酸化炭素と混和性の有機溶媒または二酸化炭素と混和性の非有機溶媒との混合物を用意するステップ、および
混合物を二酸化炭素と組み合わせるステップ
を含む、前記方法。
【請求項２】
前記混合物を液体二酸化炭素と組み合わせるステップを含む、請求項１に記載の方法。
【請求項３】
反応容器の温度および圧力を二酸化炭素の臨界点より高く調節して超臨界二酸化炭素を形成するステップをさらに含む、請求項１または２に記載の方法。
【請求項４】
反応容器の温度および圧力を二酸化炭素の臨界点未満に調節して二酸化炭素ガスを形成するステップをさらに含む、請求項３に記載の方法。
【請求項５】
合成フィロケイ酸塩と、二酸化炭素と混和性の有機溶媒または二酸化炭素と混和性の非有機溶媒との混合物を用意するステップが、
合成フィロケイ酸塩と水性溶媒との混合物を用意するステップ、および
二酸化炭素と混和性の有機溶媒または二酸化炭素と混和性の非有機溶媒と組み合わせて、合成フィロケイ酸塩と、二酸化炭素と混和性の有機溶媒または二酸化炭素と混和性の非有機溶媒との混合物を形成するステップを含む、請求項１〜４のいずれか１項に記載の方法。
【請求項６】
合成フィロケイ酸塩を作製するステップを含む、請求項１〜５のいずれか１項に記載の方法。
【請求項７】
合成フィロケイ酸塩と、二酸化炭素と混和性の有機溶媒または二酸化炭素と混和性の非有機溶媒との混合物を、液体二酸化炭素と組み合わせるステップの前に、合成フィロケイ酸塩と、二酸化炭素と混和性の有機溶媒または二酸化炭素と混和性の非有機溶媒との混合物に官能化剤を添加するステップを含む、請求項１〜６のいずれか１項に記載の方法。
【請求項８】
合成フィロケイ酸塩が、合成タルク、合成葉ろう石、合成雲母、合成スメクタイト、合成カオリナイト、合成蛇紋石、合成緑泥石、およびそれらのうち１つまたは複数の混合物から選択される、請求項１〜７のいずれか１項に記載の方法。
【請求項９】
有機溶媒が、アルコール、例えばエタノールである、請求項１〜８のいずれか１項に記載の方法。
【請求項１０】
水性溶媒が水である、請求項５に記載の方法。
【請求項１１】
官能化剤が、二酸化炭素と混和性の有機溶媒または二酸化炭素と混和性の非有機溶媒に混和性または可溶性の官能化剤である、請求項７に記載の方法。
【請求項１２】
官能化剤が、有機官能化剤、無機官能化剤、疎水性官能化剤、親水性官能化剤、両親媒性官能化剤および／または電荷を帯びた官能化剤である、請求項７または１１に記載の方法。
【請求項１３】
官能化剤が、トリオキシシランである、請求項７、１１または１２に記載の方法。
【請求項１４】
請求項１から１３のいずれか１項に記載の方法により得られた、および／または得ることができる、乾燥合成フィロケイ酸塩。
【請求項１５】
約４００ｍ2／ｇ以上のＢＥＴ表面積、
約１０以下のｄ90／ｄ10、
約６００ｎｍ以下のｄ50、および／または
約５０以下の形状因子
を有する、合成フィロケイ酸塩。
【発明の詳細な説明】
【技術分野】
【０００１】
本発明は、一般に、合成フィロケイ酸塩を乾燥する方法および任意に官能化する方法、ならびに前記方法により得られた、および／または得ることができる、合成フィロケイ酸塩に関する。特に、本発明は、一般に、合成タルクなどの合成フィロケイ酸塩を乾燥するための、二酸化炭素、例えば超臨界二酸化炭素の使用であって、合成フィロケイ酸塩が乾燥前に官能化されてもよい、使用に関する。
【背景技術】
【０００２】
タルクなどの合成フィロケイ酸塩は、例えば、ゴム、熱可塑性プラスチック、製紙、塗料、医薬品、化粧品およびサニタリー製品などの様々な工業分野において幅広く使用されている。合成フィロケイ酸塩は、不活性充填材（例えば、他のより高価な充填材の必要量を削減するため）として、または機能性充填材（例えば、配合される組成物の機械特性を増強するため）として使用することができる。所望の特性を有する合成フィロケイ酸塩を提供するため、例えば、マトリックスへの合成フィロケイ酸塩の分散を改善するため、官能化剤により合成フィロケイ酸塩の表面をコーティングすることが望ましいことがある。したがって、様々な合成フィロケイ酸塩を調製するための、代替的および／または改善された方法を実現することが望ましい。
【発明の概要】
【０００３】
本発明の第１の態様によれば、合成フィロケイ酸塩を乾燥する方法であって、
反応容器中で、合成フィロケイ酸塩と、二酸化炭素と混和性の有機溶媒または非有機溶媒との混合物を用意するステップ、および
混合物を二酸化炭素と組み合わせるステップ
を含む方法が提供される。
ある種の実施形態では、本方法は、混合物を液体二酸化炭素および／またはガス状二酸化炭素と組み合わせるステップを含む。ある種の実施形態では、本方法は、反応容器の温度および／または圧力を調節して、液体二酸化炭素を形成するステップをさらに含む。ある種の実施形態では、本方法は、反応容器の温度および圧力を二酸化炭素の臨界点より高く調節して超臨界二酸化炭素を形成するステップをさらに含む。
ある種の実施形態では、本方法は、混合物を超臨界二酸化炭素と組み合わせるステップを含む。
【０００４】
次に、二酸化炭素は、合成フィロケイ酸塩と、二酸化炭素と混和性の有機溶媒または非有機溶媒との混合物と組み合わせた後に、容器から除去するおよび／または放出させることができる。二酸化炭素は、例えば、液体形態で除去され得る／放出され得る。代替的に、二酸化炭素は、ガス形態で除去され得る／放出され得る。例えば、本方法は、反応容器の温度および圧力を調節して二酸化炭素ガスを形成するステップを含んでもよく、次いでこの二酸化炭素ガスを除去する／放出させる。
ある種の実施形態では、本方法は、二酸化炭素の臨界点より高い反応容器の温度および圧力から、二酸化炭素の臨界点未満の温度および圧力まで調節して、液体二酸化炭素および／または二酸化炭素ガスを形成するステップをさらに含む。本方法は、容器から液体二酸化炭素および／または二酸化炭素ガスを除去するおよび／または放出させるステップをさらに含むことができる。ある種の実施形態では、温度および圧力を調節して、二酸化炭素ガスを形成する。次に、二酸化炭素ガスを反応容器から除去することができる／放出することができる。
ある種の実施形態では、本方法は、合成フィロケイ酸塩と水性溶媒との混合物を含む組成物を用意するステップ、および二酸化炭素と混和性の有機溶媒または非有機溶媒と組み合わせて、合成フィロケイ酸塩と、二酸化炭素と混和性の有機溶媒または非有機溶媒との混合物を形成するステップを含む。
【０００５】
ある種の実施形態では、本方法は、反応容器に二酸化炭素ガスを導入するステップ、ならびに反応容器の温度および／または圧力を調節して、二酸化炭素ガスを液体二酸化炭素に変化させるステップを含む。ある種の実施形態では、本方法は、反応容器に液体二酸化炭素を導入するステップを含む。
したがって、二酸化炭素と混和性の有機溶媒または非有機溶媒と合成フィロケイ酸塩との混合物は、二酸化炭素ガスおよび／または液体二酸化炭素および／または超臨界二酸化炭素と直接、組み合わせることができる。
【０００６】
ある種の実施形態では、本方法は、合成フィロケイ酸塩を作製するステップを含む。
ある種の実施形態では、本方法は、合成フィロケイ酸塩と、二酸化炭素と混和性の有機溶媒または非有機溶媒との混合物を、二酸化炭素と組み合わせるステップの前に、合成フィロケイ酸塩と、二酸化炭素と混和性の有機溶媒または非有機溶媒との混合物に官能化剤を添加するステップを含む。代替としてまたはさらに、官能化剤は、水性溶媒または二酸化炭素に添加されてもよい。
本発明の第２の態様によれば、その任意の実施形態を含む、本発明の第１の態様の方法により得た、および／または得ることができる、合成フィロケイ酸塩が提供される。
本発明の第３の態様によれば、合成フィロケイ酸塩が提供される。合成フィロケイ酸塩は、例えば、約４００ｍ2／ｇ以上のＢＥＴ表面積、約１０以下のｄ90／ｄ10、約６００ｎｍ以下のｄ50、および／または約５０以下の形状因子を有することができる。合成フィロケイ酸塩は、例えば、その任意の実施形態を含む、本発明の第２の態様によるものとすることができる。
【０００７】
本発明の任意の態様のある種の実施形態は、以下の利点のうちの１つまたは複数を実現することができる：
・  乾燥および／または官能化無機物を得るための工程数の削減
・  単一容器中での完全な方法の実施
・  乾燥のためにかかる時間の短縮
・  乾燥により引き起こされる無機粒子への損傷の低減
・  無機粒子の集塊（例えば、積層化）の低減
・  無機粒子の表面積の増加
・  様々な官能基を有する無機物の取得
・  狭い粒子サイズ分布を有する無機粒子の取得（すなわち、より均一な粒子サイズを有する無機粒子の取得）
・  様々な形態（例えば、ゲルまたは粉末）にある無機物の生成
・  様々な媒体（例えば、油または水）中で再分散させることができる無機物の生成。
本発明の明記されている態様のうち１つまたは複数の任意の事項に関連して提供される詳細説明、実施例および選好は、本明細書にさらに記載されており、本発明のすべての態様に等しく当てはまる。で本明細書に記載されている実施形態、実施例および選好のそのすべての可能な変形形態での任意の組合せは、本明細書において特に示さない限り、または特に文脈により明確に矛盾しない限り、本発明により包含される。
【図面の簡単な説明】
【０００８】
【図１】実施例１に記載される方法の概略図である。
【図２】溶媒蒸発（１）による従来的な乾燥後、および実施例１（２）の方法による超臨界乾燥後の合成タルクのＸ線回折パターンを示す図である。
【図３】溶媒蒸発（１）による従来的な乾燥後、および実施例１（２）の方法による超臨界乾燥後の合成タルクの近赤外スペクトルを示す図である。
【図４】実施例１の方法による超臨界乾燥後の合成タルクの走査型電子顕微鏡（ＳＥＭ）によって得られた顕微鏡写真である。
【図５】実施例１の方法による超臨界乾燥後の合成タルクのサイズ分布ヒストグラム分析を示す図である。
【図６】超臨界乾燥後のＴＥＯＳにより官能化された合成タルク（ＴＳ＋ＴＥＯＳ）の固体状態1Ｈ、29Ｓｉおよび13Ｃ核磁気共鳴スペクトルを示す図である。
【図７】超臨界乾燥後の合成タルク（ＴＳ）、超臨界乾燥後にＴＥＯＳにより官能化した合成タルク（ＴＳ＋ＴＥＯＳ）、およびＴＥＯＳ（ＴＥＯＳ）の赤外スペクトルを示す図である。
【図８】超臨界乾燥後の合成タルク、ならびに超臨界乾燥およびＴＥＯＳによる官能化後の合成タルクの熱質量分析を示す図である。
【図９】超臨界乾燥後であるが官能化していない合成タルク、ＴＥＯＳにより官能化して超臨界乾燥した後の合成タルク（実施例２）、およびＢＥＭTにより官能化して超臨界乾燥した後の合成タルク（実施例３）のＸ線回折パターンを示す図である。
【図１０】超臨界乾燥後の合成タルク（ＴＳ）、ＢＥＭＴにより官能化した合成タルク（ＴＳ＋ＢＥＭＴ）、およびＢＥＭＴ（ＢＥＭＴ）の赤外スペクトルを示す図である。
【発明を実施するための形態】
【０００９】
乾燥および任意に官能化する方法
本発明者らは、合成フィロケイ酸塩が、二酸化炭素、例えば液体二酸化炭素または超臨界二酸化炭素による処理を使用して乾燥することができることを驚くべきことに、および有利なことに見いだした。本方法は、有利なことに、溶媒蒸発、凍結乾燥または噴霧などの従来的な無機物の乾燥技法よりも迅速である。さらに、理論によって拘泥されることを望むものではないが、超臨界二酸化炭素処理を使用する乾燥は、表面張力によって引き起こされる毛細管圧および乾燥中の他の物理的制約をなくし、こうして、乾燥中の無機粒子への損傷が低減する、またはなくなると考えられる。
【００１０】
したがって、二酸化炭素、例えば液体二酸化炭素および／または超臨界二酸化炭素を使用する、合成フィロケイ酸塩を乾燥する方法が本明細書において提供される。本方法は、合成フィロケイ酸塩を含む組成物中の二酸化炭素と混和性の有機溶媒または非有機溶媒を二酸化炭素により置き換えるステップを一般に含む。次に、温度および／または圧力を調節して、液体二酸化炭素を形成することができる。次に、代替としてまたはさらに、温度および圧力を二酸化炭素の臨界点より高く調節して、超臨界二酸化炭素を形成することができる。次に、二酸化炭素は、液体および／またはガスとして、除去され得るか、または放出され得る。次に、温度および／または圧力を二酸化炭素の臨界点未満に調節することができ、その結果、二酸化炭素は、液体および／またはガスとして、除去されまたは放出され得、こうして乾燥生成物が残り得る。特に、次に、温度および／または圧力を二酸化炭素の臨界点未満に調節することができ、その結果、二酸化炭素は、ガスとして除去され得るか、または放出され得る。
【００１１】
ある種の態様では、本方法は、
反応容器中で、合成フィロケイ酸塩と、二酸化炭素と混和性の有機溶媒または非有機溶媒との混合物を用意するステップ、および
混合物を二酸化炭素と組み合わせるステップ
を含む。
上記の混合物は、例えば、二酸化炭素ガス、液体二酸化炭素または超臨界二酸化炭素と直接、組み合わせてもよい。
上記の混合物を二酸化炭素ガスと組み合わせる場合、本方法は、反応容器の温度および／または圧力を調節して、液体二酸化炭素を形成するステップをさらに含んでもよい。
上記の混合物を二酸化炭素ガスおよび／または液体二酸化炭素と組み合わせる場合、本方法は、反応容器の温度および圧力を二酸化炭素の臨界点より高く調節して超臨界二酸化炭素を形成するステップをさらに含んでもよい。
【００１２】
ある種の実施形態では、合成フィロケイ酸塩は、合成タルク、合成葉ろう石、合成雲母、合成スメクタイト（例えばベントナイト、モンモリロナイト、ノントロナイト、バイデライト、サポナイト）、合成カオリナイト、合成蛇紋石、合成緑泥石、およびそれらのうち１つまたは複数の混合物から選択される。ある種の実施形態では、合成フィロケイ酸塩は、合成タルクである。本発明は、合成タルクに関して議論される傾向があり得る。しかし、本発明は、このようなものとして限定されるものと解釈されるべきではない。
ある種の実施形態では、合成フィロケイ酸塩は、それらの全内容が参照により本明細書に組み込まれている、Claverie et al., "Synthetic Talc and Talc-Like Structures: Preparation, Features and Applications", Chem. Eur. J., 2017, 23, DOI: 10.1002/chem.201702763に記載されている方法の１つまたは複数によって合成される。
【００１３】
本明細書で使用する場合、用語「合成タルク」とは、人工合成法を使用して合成したタルクを意味する。ある種の実施形態では、合成タルク微粒子は、以下のうちの１つまたは複数である：
（１）それらの全内容が参照により本明細書に組み込まれている、国際公開第２００８／００９８００号および米国特許出願公開第２００９／０２５３５６９号により調製される合成タルク。より詳細には、ケイ素、ゲルマニウムおよび金属を含有する合成無機粒子を含む滑石組成物は、結晶構造およびラメラ構造を有しており、以下に定義されている膨張性ＴＯＴ−ＴＯＴ（四面体−八面体−四面体）層間粒子を含む組成物に、調製されることになるケイ素、ゲルマニウムおよび金属を含有する前記合成無機粒子に対して望ましい結晶化度および安定性が得られるよう選択された適切な条件を用いて、ある期間、および３００℃より高い処理温度で、５ｂａｒ未満の圧力で行われる無水熱処理を施すステップを含む方法により得ることができる、式−（ＳｉxＧｅ1-x）4Ｍ3Ｏ10（ＯＨ）2−（Ｍは、少なくとも１つの二価金属であり、化学式Ｍｇy(1)Ｃｏy(2)Ｚｎy(3)Ｃｕy(4)Ｍｎy(5)Ｆｅy(6)Ｎｉy(7)Ｃｒy(8)を有しており、ｙ（ｉ）は、それぞれ、
【００１４】
【数１】
2021508663.tif 000003
のような、区間［０；１］の実数を表しており、
ｘは、区間［０；１］の実数である）である。
【００１５】
膨張性ＴＯＴ−ＴＯＴ（四面体−八面体−四面体）層間粒子を含む組成物は、以下の間：
２／１フィロゲルマノケイ酸塩タイプの元素性薄層（ｅｌｅｍｅｎｔａｒｙ  ｌａｍｉｎａｅ）であって、化学式−（ＳｉxＧｅ1-x）4Ｍ3Ｏ10（ＯＨ）2−を有する元素性薄層の積層によって形成する、少なくとも１つの非膨張性無機相、および
２／１フィロゲルマノケイ酸塩タイプの元素性薄層および２つの連続する元素性薄層間の少なくとも１つの葉間（ｉｎｔｅｒｆｏｌｉａｒ）空間の積層によって形成される少なくとも１つの膨張性無機相であって、化学式−（ＳｉxＧｅ1-x）4Ｍ3-εＯ10（ＯＨ）2，（Ｍ2+）ε’・ｎＨ2Ｏ−を有しており、Ｍ、ｙ（ｉ）およびｘは、上で定義されている通りであり、εおよびε’は、それぞれ、膨張性相の元素性薄層の陽イオン欠陥、および葉間空間に存在する陽イオンに関するものである、前記膨張性無機相
に層間形成させることにより形成され、
前記組成物は、前記膨張性ＴＯＴ−ＴＯＴ層間粒子のＸ線回折分析により、以下の特徴的な回折ピーク：
前記膨張性無機相を表す、１４〜１５Å程度の距離に位置する面（００１）、
前記非膨張性無機相を表す面：９．６０〜１０．５０Å程度の距離に位置する面（００１）、４．５０〜４．６０Åに位置する面（０２０）、３．１０〜３．２０Åに位置する面（００３）、および１．５０〜１．５５Åに位置する面（０６０）
を有することを特徴とする。
【００１６】
膨張性ＴＯＴ−ＴＯＴ（四面体−八面体−四面体）層間粒子を含む組成物は、ケイ素、ゲルマニウムおよび金属を含有するゲルであって、液体状態の化学式−（ＳｉxＧｅ1-x）4Ｍ3Ｏ11・ｎ’（Ｈ2Ｏ）−（ｎ’は、正の整数である）を有するゲルに、好適な期間、および１５０℃〜３００℃の温度で行われる水熱処理を施すステップを含む方法により調製することができる。得られたコロイド状組成物を回収して、乾燥工程、次いで、任意に機械的磨砕工程を施すと、個別化された膨張性ＴＯＴ−ＴＯＴ層間粒子を含む固体組成物が得られる。
ある種の実施形態では、ケイ素、ゲルマニウムおよび金属を含有するゲル組成物は、塩酸溶液の存在下、以下：
メタケイ酸ナトリウム（Ｎａ2ＯＳｉＯ2）溶液およびメタゲルマニウム酸ナトリウム（Ｎａ2ＯＧｅＯ2）溶液から選択される、少なくとも１つの塩溶液を含む液体組成物であって、以下のモル濃度比：
【００１７】
【数２】
2021508663.tif 000004
を有する液体組成物と、
塩化マグネシウム（ＭｇＣｌ2）、塩化ニッケル（ＮｉＣｌ2）、塩化コバルト（ＣｏＣｌ2）、塩化亜鉛（ＺｎＣｌ2）、塩化銅（ＣｕＣｌ2）、塩化マンガン（ＭｎＣｌ2）、塩化鉄（ＦｅＣｌ2）、塩化クロム（ＣｒＣｌ2）から選択される、少なくとも１つの二価金属塩化物を含む、金属塩化物（ＭＣｌ2）の溶液であって、
以下：
【００１８】
【数３】
2021508663.tif 000005
のような前記金属塩化物の各々に対するモル濃度比を有する溶液と
の間の共沈殿反応によって調製される。
【００１９】
（２）それらの全内容が参照により本明細書に組み込まれている、国際公開第２００８／００９８０１号および米国特許出願公開第２００９／０２５２９６３号により調製される合成タルク。より詳細には、式Ｓｉ4Ｍｇ3Ｏ10（ＯＨ）2のタルク粒子を含む合成タルク組成物であって、前記組成物が、前記タルク粒子のＸ線回折分析が、以下の特徴的な回折ピーク：面（００１）に対応する９．４０〜９．６８Åに位置するピーク、面（０２０）に対応する４．５０〜４．６０Åに位置するピーク、面（００３）に対応する３．１０〜３．２０Åに位置するピーク、面（０６０−３３０）に対応する１．５０〜１．５５Åに位置するピークを有するディフラクトグラムを与えることを特徴とする合成タルク組成物。ある種の実施形態では、面（００１）に対応する回折ピークは、９．４０〜９．４３Åの程度の距離に位置する。ある種の実施形態では、前記タルク粒子は、透過型電子顕微鏡、または実質的に同じ結果を与える任意の好適な方法によって決定すると、５００ｎｍ未満の粒子サイズ、例えば、２０ｎｍ〜１００ｎｍの粒子サイズを有する。ある種の実施形態では、タルク粒子は、個別化された粉末形態で存在する。ある種の実施形態では、タルク粒子は、相互に凝集した形態で存在し、凝集物を形成する。
【００２０】
上記の（２）で記載されている合成タルク組成物は、ケロライト組成物が、式Ｓｉ4Ｍｇ3Ｏ10（ＯＨ）2の熱的に安定な合成タルク粒子を得るように選択された適切な条件を用いて、ある期間、および２００℃より高い、例えば、３００℃より高い処理温度で、５ｂａｒ未満の圧力で行われる無水熱処理を施す方法によって調製することができる。ある種の実施形態では、無水熱処理は、５００℃〜５５０℃の温度で行われ、この処理時間は、５時間より長くてもよい。ある種の実施形態では、無水熱処理は、るつぼの内側で、周囲空気中で行われる。ある種の実施形態では、前記合成タルク組成物の機械的磨砕は、粉末組成物を得るために行われる。ある種の実施形態では、前記ケロライト組成物は、飽和水蒸気圧、および１００℃〜４００℃、例えば、１００℃〜３５０℃、または１５０℃〜３２５℃、または２００℃〜３００℃、または１００℃〜２４０℃の温度で、１日間〜数か月間の期間、水熱処理を施された、式Ｓｉ4Ｍｇ3Ｏ11・ｎ’Ｈ2Ｏであるシリコメタル（ｓｉｌｉｃｏｍｅｔａｌｌｉｃ）ゲルから調製され、ケロライト組成物を乾燥して磨砕した後に、このケロライト組成物に無水熱処理を施して、粉末組成物を得てもよい。ある種の実施形態では、シリコメタルゲルは、以下の反応：
【００２１】
【数４】
2021508663.tif 000006
（式中、ｍ、ｎ’および（ｍ−ｎ’＋１）は、正の整数である）
による共沈殿によって調製される。
【００２２】
（３）それらの全内容が参照により本明細書に組み込まれている、国際公開第２００８／００９７９９号および米国特許出願第２００９／０２６１２９４号により調製される合成タルク。より詳細には、式−（ＳｉxＧｅ1-x）4Ｍ3Ｏ10（ＯＨ）2−である、ケイ素、ゲルマニウムおよび金属を含有する合成無機粒子を含む滑石組成物であって、Ｍは、少なくとも１つの二価金属であり、式Ｍｇy(1)Ｃｏy(2)Ｚｎy(3)Ｃｕy(4)Ｍｎy(5)Ｆｅｙ(6)Ｎｉy(7)Ｃｒy(8)を有しており、ｙ（ｉ）は、それぞれ、
【００２３】
【数５】
2021508663.tif 000007
のような、区間［０；１］の実数であり、
ｘは、区間［０；１］の実数であり、ケイ素、ゲルマニウムおよび金属を含有する前記合成無機粒子のＸ線回折分析において、以下の特徴的な回折ピーク：面（００１）に関して９．４０〜９．６８Åの程度の距離に位置するピーク、面（０２０）に関して４．５０〜４．７５Åに位置するピーク、面（００３）に関する３．１０〜３．２０Åに位置するピーク、面（０６０）に関する１．５０〜１．５５Åに位置するピークを有するディフラクトグラムが得られることを特徴とする、前記滑石組成物。
【００２４】
ある種の実施形態では、面（００１）に対応する回折ピークは、９．５５〜９．６５Åの程度の距離に位置する。ある種の実施形態では、ケイ素、ゲルマニウムおよび金属を含有する合成粒子は、１０ｎｍ〜１０μｍとなる単峰性および単分散性粒子サイズ分布を有する。ある種の実施形態では、ケイ素、ゲルマニウムおよび金属を含有する前記合成粒子は、個別化された粉末形態で存在する。ある種の実施形態では、ケイ素、ゲルマニウムおよび金属を含有する前記合成粒子は、液体中に分散されている個別化形態で存在する。ある種の実施形態では、ケイ素、ゲルマニウムおよび金属を含有する前記合成粒子は、相互に凝集した形態で存在し、凝集物を形成する。
ある種の実施形態では、滑石組成物は、ケイ素、ゲルマニウムおよび金属を含有するゲルであって、液体状態の化学式−（ＳｉxＧｅ1-x）4Ｍ3Ｏ11・ｎ’（Ｈ2Ｏ）−（ｎ’は、正の整数である）を有するゲルに、好適な期間、および３００℃〜６００℃の温度で行われる水熱処理を施すステップを含む方法により調製される。
【００２５】
前記水熱処理後に、コロイド状滑石組成物が回収されて、乾燥工程、次いで、機械的磨砕工程を施して、ケイ素、ゲルマニウムおよび金属を含有する個別化された無機粒子を含む、滑石組成物を得ることができる。
ある種の実施形態では、ケイ素、ゲルマニウムおよび金属を含有する前記ゲルは、塩酸溶液の存在下、メタケイ酸ナトリウム（Ｎａ2ＯＳｉＯ2）溶液およびメタゲルマニウム酸ナトリウム（Ｎａ2ＯＧｅＯ2）溶液から選択される、少なくとも１つの塩溶液を含む液体組成物であって、以下のモル濃度比：
【００２６】
【数６】
2021508663.tif 000008
を有する液体組成物と、
塩化マグネシウム（ＭｇＣｌ2）、塩化ニッケル（ＮｉＣｌ2）、塩化コバルト（ＣＯＣｌ2）、塩化亜鉛（ＺｎＣｌ2）、塩化銅（ＣｕＣｌ2）、塩化マンガン（ＭｎＣｌ2）、塩化鉄（ＦｅＣｌ2）、塩化クロム（ＣｒＣｌ2）から選択される、少なくとも１つの二価金属塩化物を含む、金属塩化物（ＭＣｌ2）の溶液であって、
以下：
【００２７】
【数７】
2021508663.tif 000009
のような前記金属塩化物の各々に対するモル濃度比を有する溶液と
の間の共沈殿反応によって調製される。
ある種の実施形態では、ケイ素、ゲルマニウムおよび金属を含有する前記ゲルの水熱処理は、オートクレーブによって行われる。ある種の実施形態では、水熱処理は、０．８３の程度の液体／固体比を有する、ケイ素、ゲルマニウムおよび金属を含有する液化ゲルを用いて行われ、液体の量は、ｃｍ3で表され、固体の量はグラムで表される。ある種の実施形態では、水熱処理は、３００℃の程度の温度で行われる。ある種の実施形態では、水熱処理は、４００℃の程度の温度で行われる。ある種の実施形態では、水熱処理は、５００℃〜６００℃の程度の温度で行われる。ある種の実施形態では、水熱処理は、１６ｂａｒの程度の制御圧力で行われる。ある種の実施形態では、水熱処理は、撹拌しながら行われる。ある種の実施形態では、式（ＳｉxＧｅ1-x）4Ｍ3Ｏ11・ｎ’Ｈ2Ｏであるケイ素、ゲルマニウムおよび金属を含有する前記ゲルを調製するため、以下の工程を連続して行う：
一体積分の水中に、塩化マグネシウム（ＭｇＣｌ2）、塩化ニッケル（ＮｉＣｌ2）、塩化コバルト（ＣＯＣｌ2）、塩化亜鉛（ＺｎＣｌ2）、塩化銅（ＣｕＣｌ2）、塩化マンガン（ＭｎＣｌ2）、塩化鉄（ＦｅＣｌ2）、塩化クロム（ＣｒＣｌ2）から選択される少なくとも１つの金属塩化物の吸湿性結晶の組成物を適量で溶解することにより、金属塩化物の酸性組成物を調製する、
次に、上記に塩酸（ＨＣｌ）を加える、
適切な体積分の水中に、メタケイ酸ナトリウムおよびメタゲルマニウム酸ナトリウムから選択される少なくとも１つの塩をある量で溶解することにより液体組成物を調製する、
共沈殿ゲルの形成を引き起こすよう選択された割合で、上記２種の水性組成物を混合する、
使用される様々な試薬の量を、共沈殿反応後にＮａ+イオンおよびＣｌ-イオンが、等モル量で存在するように選択する、
任意に、ケイ素、ゲルマニウムおよび金属を含有する前記ゲルの水熱処理を行う前に、共沈殿反応の間に形成する塩化ナトリウムをここから除去するため、ゲルを蒸留水で洗浄する。
【００２８】
（４）それらの全内容が参照により本明細書に組み込まれている、国際公開第２０１２／０８５２３９１号により調製される合成タルク。より詳細には、前記合成無機粒子のヒドロゲル前駆体を調製するステップ、前記ヒドロゲルに水熱処理を施すステップであって、処理媒体中に少なくとも１つのカルボン酸塩を添加することによる前記水熱処理ステップの少なくとも１つを行うことを特徴とするステップを含む方法によって得ることができる、合成タルク無機粒子を含む組成物であり、前記カルボン酸塩が、式Ｒ−ＣＯＯＭ’を有し、Ｍ’は、ＮａおよびＫからなる群から選択される金属であり、Ｒは、Ｈ、および１０個未満の炭素原子を有するアルキル基から選択される。ある種の実施形態では、Ｒは、Ｈ、ＣＨ3−および−ＣＨ3−ＣＨ2−ＣＨ2−からなる群から選択される。温度は、１５０℃〜６００℃の間、例えば、２００℃〜４００℃の間とすることができる。
【００２９】
ある種の実施形態では、前記前駆体ヒドロゲルは、ケイ素／ゲルマニウムを含有するゲルであって、式（ＳｉxＧｅ1-x）4Ｍ3Ｏ11・ｎ’Ｈ2Ｏを有するゲルであり、Ｍは、式Ｍｇy(1)Ｃｏy(2)Ｚｎy(3)Ｃｕy(4)Ｍｎy(5)Ｆｅy(6)Ｎｉy(7)Ｃｒy(8)を有する少なくとも１つの二価金属であり、ｙ（ｉ）はそれぞれ、
【００３０】
【数８】
2021508663.tif 000010
のような区間［０；１］の実数であり、ｘは、区間［０；１］の実数であり、ｎ’は、ケイ素／ゲルマニウムを含有する前記ゲルに結合した水の分子数を指す。
【００３１】
ある種の実施形態では、式Ｒ−ＣＯＯＭ’の塩は、ヒドロゲルに対する前記Ｒ−ＣＯＯＭ’のモル比が０．４〜１００の間となるよう、前記処理媒体に添加される。ある種の実施形態では、Ｓｉに対するＲ−ＣＯＯＭ’のモル比は、ケイ素に対して、０．１〜２５の間となる。ある種の実施形態では、式Ｒ−ＣＯＯＭ’の塩は、水熱処理の開始時に、処理媒体に添加される。ある種の実施形態では、式Ｒ−ＣＯＯＭ’の塩の量は、そのｐＨが８〜１２の間の値に調節するよう、処理媒体に添加される。ある種の実施形態では、式Ｒ−ＣＯＯＭ’の塩は、処理媒体中の式Ｒ−ＣＯＯＭ’の塩の濃度が、０．２ｍｏｌ／Ｌ〜１０ｍｏｌ／Ｌの間となるよう、処理媒体に加えられる。
ある種の実施形態では、前記水熱処理は、飽和蒸気圧に達する。
ある種の実施形態では、本処理は、凍結乾燥を含む。
ある種の実施形態では、水熱処理の後に、３００℃〜６００℃の間で、乾燥工程が続く。
【００３２】
ある種の実施形態では、前記ゲルは、以下の反応：
【数９】
2021508663.tif 000011
（式中、ｍ、ｎおよび（ｍ−ｎ’＋１）は、正の整数である）
による共沈殿反応によって調製される。
【００３３】
ある種の実施形態では、ゲルは、式Ｓｉ4Ｍ3Ｏ11・ｎ’Ｈ2Ｏを有する。
ある種の実施形態では、合成無機粒子は、化学式（ＳｉxＧｅ1-x）Ｍ3Ｏ10（ＯＨ）2を有するフィロケイ酸塩タイプ２／１の元素性層からなる積層から形成される、少なくとも１つの非膨張性構成成分を含む。
ある種の実施形態では、前記組成物は、ケイ素、ゲルマニウムおよび金属を含有する前記合成無機粒子のＸ線回折分析において、以下の特徴的な回折ピーク：９．５０Å〜１０．２５Åの間の距離に位置する面（００１）、４．５０Å〜４．６１Åの間の距離に位置する面（０２０）、３．１０Å〜３．２０Åの間の距離に位置する面（００３）、および１．５０Å〜１．５５Åの間の距離に位置する面（０６０）を有するディフラクトグラムが得られることを特徴とする。
【００３４】
（５）水溶性アルカリ金属ケイ酸塩、例えばケイ酸ナトリウムと、例えば、塩化マグネシウム、硝酸マグネシウムまたは硫酸マグネシウムなどの水溶性マグネシウム塩との沈殿反応によって形成される合成タルク。
（６）それらの全内容が参照により本明細書に組み込まれている、国際特許出願ＰＣＴ／ＦＲ２０１２／０５１５９４により調製される合成タルク。より詳細には、合成無機微粒子を含む合成タルク組成物であって、前記タルク粒子のＸ線回折分析が、以下の特徴的な回折ピーク：面（００１）に対応する９．４０〜９．９０Åに位置するピーク、面（００２）に対応する４．６０〜４．８０Åに位置するピーク、面（００３）に対応する３．１０〜３．２０Åに位置するピーク、面（０６０）に対応する１．５１〜１．５３Åに位置するピークを有するディフラクトグラムを与えることを特徴とする合成タルク組成物であり、面（００２）に特徴的な回折ピークの強度が、４．４０〜４．６０Åに位置する面（０２０）の対応するシグナルの強度よりも大きく、面（００１）に特徴的な回折ピークの強度と、面（００３）に特徴的な回折ピークの強度との間の比が、０．６０〜１．５０の間からなる。
【００３５】
ある種の実施形態では、前記タルク組成物の合成無機粒子は、２／１フィロゲルマノケイ酸塩タイプの元素性薄層の積層により形成される少なくとも１つの非膨張性相を示し、かつ化学式（ＳｉxＧｅ1-x）4Ｍ3Ｏ10（ＯＨ）2を有するフィロケイ酸塩化無機粒子であり、ｘは、区間［０；１］の実数を表し、Ｍは、少なくとも１つの二価金属を表し、化学式Ｍｇy(1)Ｃｏy(2)Ｚｎy(3)Ｃｕy(4)Ｍｎy(5)Ｆｅy(6)Ｎｉy(7)Ｃｒy(8)を有しており、ｙ（ｉ）は、それぞれ、
【００３６】
【数１０】
2021508663.tif 000012
のような、区間［０；１］の実数を表す。
【００３７】
ある種の実施形態では、前記組成物は、近赤外分光法において、薄層の縁部において結合している水の存在に対応する５，０００ｃｍ-1〜５，５００ｃｍ-1の間に位置する、振動バンドを示すことを特徴とする。
上記の（６）に記載されている合成タルク組成物は、少なくとも１つのケイ素含有化合物と少なくとも１つの金属元素を含む１つの化合物との共沈殿による、前記合成無機粒子のヒドロゲル前駆体を調製するステップを含む方法によって得ることができ、前記共沈殿反応は、式Ｒ2−ＣＯＯＭ’を有する少なくとも１つのカルボン酸塩の存在下で行われ、Ｍ’は、ＮａおよびＫからなる群から選択される金属であり、Ｒ2は、Ｈ、および５個未満の炭素原子を有するアルキル基から選択される。
ある種の実施形態では、少なくとも１つの金属元素を含む前記化合物は、式Ｍ（Ｒ1−ＣＯＯ）2を有する二カルボン酸塩である。Ｒ1は、Ｈ、および５個未満の炭素原子を有するアルキル基から選択され、Ｍは、少なくとも１つの二価金属を表し、化学式Ｍｇy(1)Ｃｏy(2)Ｚｎy(3)Ｃｕy(4)Ｍｎy(5)Ｆｅy(6)Ｎｉy(7)Ｃｒy(8)を有し、ｙ（ｉ）はそれぞれ、
【００３８】
【数１１】
2021508663.tif 000013
のような区間［０；１］の実数である。
ある種の実施形態では、前記ヒドロゲルには、前記合成無機粒子を得るために水熱処理が施される。
ある種の実施形態では、前記ヒドロゲル前駆体の共沈殿反応混合物は、水熱処理に直接、施される。
ある種の実施形態では、Ｒ1およびＲ2は、ＣＨ3−、ＣＨ3−ＣＨ2−およびＣＨ3−ＣＨ2−ＣＨ2−からなる群から選択され、Ｒ1およびＲ2は、同一であってもよい。
ある種の実施形態では、ケイ素含有化合物は、メタケイ酸ナトリウムである。
ある種の実施形態では、前記合成無機粒子は、ケイ酸塩および／またはフィロケイ酸塩化無機粒子である。
ある種の実施形態では、前記前駆体ヒドロゲルは、式（ＳｉxＧｅ1-x）4Ｍ3Ｏ11・ｎ’Ｈ2Ｏを有する、ケイ素／ゲルマニウムを含有するゲルであり、ｘは、区間［０；１］の実数であり、ｎ’は、ケイ素／ゲルマニウムを含有する前記ゲルに結合した水の分子数を指す。
ある種の実施形態では、式Ｒ2−ＣＯＯＭ’の塩は、Ｓｉに対するＲ2−ＣＯＯＭ’のモル比が０．１〜９の間となるよう、前記処理媒体に添加される。
ある種の実施形態では、前記水熱処理は、１５０℃〜４００℃の間、または１５０℃〜３７０℃の間、または２００℃〜３５０℃の間の温度で行われ、かつ／または５〜２００ｂａｒの間の圧力で行われる。一部の実施形態では、前記水熱処理は、１時間〜１５日間、または２時間〜２４時間などの、３０分間〜３０日間、適用され得る。
【００３９】
ある種の実施形態では、本合成フィロケイ酸塩は、合成されて、次に、一連続法で、本明細書に記載されている方法により官能化および乾燥されてもよい。したがって、ある種の実施形態では、乾燥方法は、合成フィロケイ酸塩を作製するステップをさらに含む。合成フィロケイ酸塩の作製は、合成フィロケイ酸塩の乾燥前に、すなわち、反応容器中に合成フィロケイ酸塩および有機溶媒からなる混合物を用意する前に行われる。代替的に、本合成フィロケイ酸塩は、乾燥前に、すなわち、反応容器中に合成フィロケイ酸塩および有機溶媒からなる混合物を用意する前に、製造業者から得ることができる。
【００４０】
本合成フィロケイ酸塩は、有機溶媒との混合物中で、例えば、合成されてもよく、保管されてもよく、かつ／または用意されてもよい。代替的に、本合成フィロケイ酸塩は、水性溶媒との混合物中で、合成されてもよく、保管されてもよく、かつ／または用意されてもよい。したがって、ある種の実施形態では、本方法は、合成フィロケイ酸塩と水性溶媒との混合物を含む組成物を用意するステップ、および水性溶媒を有機溶媒に置き換えて、有機溶媒中で合成フィロケイ酸塩の混合物を作製するステップを含んでもよい。水性溶媒の少なくとも約９０体積%が、交換され得る。例えば、水性溶媒の少なくとも約９２体積%、または少なくとも約９４体積%、または少なくとも約９５体積%、または少なくとも約９６体積%、または少なくとも約９８体積%、または少なくとも約９９体積%が、置き換えられてもよい。例えば、水性溶媒のすべて（１００体積%）が、交換されてもよい。水性溶媒は、合成フィロケイ酸塩と水性溶媒との混合物を、有機溶媒と組み合わせることにより、例えば混合することにより、例えば置き換えられてもよい。有機溶媒の連続流は、例えば、所望の体積%の水性溶媒が除去されるまで、反応容器に供給されて、ここから除去されてもよい。これにより、合成フィロケイ酸塩と有機溶媒との混合物が形成する。合成フィロケイ酸塩と水性および／または有機溶媒との混合物を含む組成物は、例えば、均質組成物とすることができる。水性溶媒または有機溶媒中の合成フィロケイ酸塩の混合物を含む組成物は、例えば、コロイド状懸濁液などの懸濁液することができる。
【００４１】
水性溶媒は、合成フィロケイ酸塩と水性溶媒との混合物を有機溶媒と組み合わせた後に、除去されてもよい。言い換えると、水性溶媒は、合成フィロケイ酸塩と有機溶媒との混合物から分離され得る。したがって、合成フィロケイ酸塩と有機溶媒との混合物は、水性溶媒をなんら含み得ない。例えば、水性溶媒および有機溶媒が混和性ではない場合、水性溶媒は、分離カラムまたは漏斗を使用して除去され得る。例えば、有機溶媒の連続流は、所望の体積%の水性溶媒が除去されるまで、反応容器内におよびここから供給されてもよい。水性溶媒は、有機溶媒との混合物中で除去されてもよい。
【００４２】
有機溶媒は、例えば、二酸化炭素と混和性の有機溶媒のいずれかとすることができる。これは、有機溶媒と二酸化炭素とが任意の割合で混合されて、均質な混合物を形成することが可能にならなければならないことを意味する。有機溶媒は、例えば、アルコールとすることができる。例えば、有機溶媒は、メタノール、エタノール、プロパノール、ブタノール、ペンタノール、ヘキサノール、イソプロパノール、またはそれらのうち１つもしくは複数の組合せとすることができる。ある種の実施形態では、有機溶媒は、エタノールである。有機溶媒は、例えば、ケトンとすることができる。例えば、有機溶媒は、プロパノン（アセトン）、ブタノン、ペンタノン、ヘキサノン、またはそれらのうち１つまたは複数の組合せとすることができる。ある種の実施形態では、有機溶媒はアセトンである。
本明細書に記載されているすべての態様および実施形態において、上記有機溶媒の代わりに、二酸化炭素と混和性の非有機溶媒（これらは、任意の割合で混合されて、均質な混合物を形成することができる）を使用することができる。非有機溶媒は、例えば、イオン性液体とすることができる。
【００４３】
水性溶媒は、例えば、有機溶媒と混和性ではないことがある。水性溶媒は、例えば、水（１００％の水）であってもよく、または水とアルコールなどの別の構成成分との混合物であってもよい。例えば、アルコールは、約５０体積%未満の量、例えば約３体積%〜約３０体積%、例えば約５体積%〜約２０体積%で、水性溶媒中で存在してもよい。水性溶媒の少なくとも約９０体積%が、有機溶媒によって置き換えられる場合、このことは、水性溶媒の非有機構成成分の少なくとも約９０体積%が置き換えられることを意味する。
【００４４】
次に、合成フィロケイ酸塩と有機溶媒との混合物は、二酸化炭素と組み合わせて、有機溶媒を除去する。次に、二酸化炭素を除去して、乾燥生成物を残すことができる。例えば、次に、合成フィロケイ酸塩と有機溶媒との混合物は、超臨界二酸化炭素と組み合わせて、有機溶媒を除去することができる。次に、超臨界二酸化炭素は、二酸化炭素ガスに変換されてもよく、これにより、二酸化炭素ガスが放出されて、乾燥生成物を残すことができる。
二酸化炭素は、有機溶媒の少なくとも約９０体積%と置き換わってもよい。例えば、二酸化炭素は、少なくとも約９１体積%、または少なくとも約９２体積%、または少なくとも約９３体積%、または少なくとも約９４体積%、または少なくとも約９５体積%、または少なくとも約９６体積%、または少なくとも約９７体積%、または少なくとも約９８体積%、または少なくとも約９９体積%の有機溶媒と置き換わることができる。二酸化炭素は、例えば、有機溶媒の最大で約１００体積%と置き換わってもよい。二酸化炭素は、例えば、所望の体積%または有機溶媒が除去されるまで、反応容器に、およびここから二酸化炭素の連続流を供給することにより有機溶媒に置き換わることができる。有機溶媒は、二酸化炭素との混合物中、反応容器から除去されてもよい。次に、反応容器への二酸化炭素の流れが停止されて、こうして、二酸化炭素が除去される、および／または反応容器から放出される。
【００４５】
ある種の実施形態では、合成フィロケイ酸塩と有機溶媒との混合物は、まず、液体二酸化炭素と組み合わせ、次に、温度および圧力条件を、二酸化炭素の臨界点よりも高く調節して、超臨界二酸化炭素を形成する。次に、温度および圧力は、二酸化炭素の臨界点未満となるように調節して、例えば、二酸化炭素ガスを形成することができる。次に、二酸化炭素ガスを放出させて、こうして、乾燥生成物を残すことができる。二酸化炭素の臨界点は、相平衡曲線の端部点を指し、この場合、相の境界は消失し、特に、液体二酸化炭素と二酸化炭素ガスとの間の相境界が消失する。二酸化炭素の臨界温度は、３０４．２５Ｋ、３１℃、８７．９８°Ｆである。二酸化炭素の臨界圧は、７２．９ａｔｍ、７．３８ＭＰａ、１，０７１ｐｓｉである。
ある種の実施形態では、合成フィロケイ酸塩と有機溶媒との混合物を超臨界二酸化炭素と直接、組み合わせる。
【００４６】
温度および圧力は、これらの条件が安定化することが可能なほどに好適な時間量の間、または有機溶媒が除去されるまで、二酸化炭素は液体二酸化炭素であるようにすることができる。温度および圧力は、温度および圧力が二酸化炭素の臨界点未満に再度、調節される前に、これらの条件が安定化することが可能なほどに好適な時間量の間、二酸化炭素の臨界点より高くてもよい。温度および圧力は、乾燥生成物が得られるまで、二酸化炭素の臨界点より高くてもよい。例えば、温度および圧力条件は、少なくとも約１０分間、維持されてもよい。例えば、温度および圧力条件は、少なくとも約１５分間、または少なくとも約２０分間、または少なくとも約２５分間、または少なくとも約３０分間、または少なくとも約３５分間、または少なくとも約４０分間、または少なくとも約４５分間、または少なくとも約５０分間、または少なくとも約５５分間、または少なくとも約６０分間、維持されてもよい。例えば、温度および圧力条件は、最大で約１２０分間、維持されてもよい。例えば、温度および圧力条件は、最大で約１１５分間、または最大で約１１０分間、または最大で約１０５分間、または最大で約１００分間、または最大で約９５分間、または最大で約９０分間、または最大で約８５分間、または最大で約８０分間、または最大で約７５分間、または最大で約７０分間、または最大で約６５分間、維持されてもよい。
【００４７】
最終温度（例えば、二酸化炭素の臨界温度より高い最終温度）は、例えば、約２０℃〜約１００℃とすることができる。最終温度とは、この条件が調節されて、乾燥生成物を取り出すよう低下するまでに到達される反応容器中の最大温度を指す（例えば、条件が調節されて、二酸化炭素の臨界点未満にまで低下されるまで）。例えば、二酸化炭素の臨界温度より高い最終温度は、例えば、約２２℃〜約１００℃、または約２５℃〜約９５℃、または約３０℃〜約９０℃、または約３２℃〜約９０℃、または約３２℃〜約８０℃、または約３２℃〜約７０℃、または約３２℃〜約６０℃とすることができる。
【００４８】
最終圧（例えば、二酸化炭素の臨界圧より高い最終圧）は、例えば、約５．５ＭＰａ〜約１５ＭＰａとすることができる。最終圧（例えば、二酸化炭素の臨界圧より高い最終圧）とは、この条件が調節されて、乾燥生成物を取り出すよう低下させるまでに到達される反応容器中の最大圧を指す（例えば、条件が調節されて、二酸化炭素の臨界点未満にまで低下されるまで）。例えば、二酸化炭素の臨界圧より高い最終圧は、約５．５ＭＰａ〜約１５ＭＰａ、または約５．７２ＭＰａ〜約１５ＭＰａ、または約６ＭＰａ〜約１５ＭＰａ、または約７ＭＰａ〜約１５ＭＰａ、または約７．４ＭＰａ〜約１５ＭＰａ、または約７．４ＭＰａ〜約１４ＭＰａ、または約７．４ＭＰａ〜約１３ＭＰａ、または約７．４ＭＰａ〜約１２ＭＰａ、または約７．４ＭＰａ〜約１１ＭＰａ、または約７．４ＭＰａ〜約１０ＭＰａとすることができる。
【００４９】
温度および圧力は、二酸化炭素の臨界点未満まで比較的ゆっくりと調節されて、ナノ細孔中に二酸化炭素が凝縮するのを回避してもよい。これは、例えば、少なくとも約２分間、かかることがある。例えば、これは、少なくとも約５分間、または少なくとも約１０分間、または少なくとも約１５分間、または少なくとも約２０分間、または少なくとも約２５分間、または少なくとも約３０分間かかることがある。例えばこれは、最大で約６０分間、または最大で約５５分間、または最大で約５０分間、または最大で約４５分間、または最大で約４０分間、または最大で約３５分間、または最大で約３０分間かかることがある。
本方法における最終温度および最終圧（例えば、二酸化炭素の臨界温度未満の最終温度および最終圧）は、例えば、ＩＵＰＡＣにより定義されている標準温度および圧力（ＳＴＰ）とすることができる（０℃および１００ｋＰａ）。本方法における最終温度および最終圧（例えば、二酸化炭素の臨界温度未満の最終温度および最終圧）とは、乾燥生成物が反応容器から取り出される前に到達する反応容器の最小温度および最小圧を指す。最終温度は、例えば、約０℃〜約３０℃、例えば約１５℃〜約３０℃、または約２０℃〜約３０℃とすることができる。最終圧は、例えば、約０．１ＭＰａ〜約７ＭＰａ、または約０．１ＭＰａ〜約６ＭＰａ、または約０．１ＭＰａ〜約５ＭＰａ、または約０．１ＭＰａ〜約４ＭＰａ、または約０．１ＭＰａ〜約３ＭＰａ、または約０．１ＭＰａ〜約２ＭＰａとすることができる。
【００５０】
ある種の実施形態では、合成フィロケイ酸塩と有機溶媒との混合物は、まず、二酸化炭素ガスと組み合わせ、温度および／または圧力を調節して、二酸化炭素ガスから液体二酸化炭素に変化させる。これは、反応溶液に二酸化炭素ガスを導入するステップ、ならびに反応容器の圧力および／または温度を調節して、二酸化炭素ガスを液体二酸化炭素に変化させるステップを含むことができる。液体二酸化炭素を形成するために使用される温度は、例えば、約０℃〜約３０℃とすることができる。例えば、液体二酸化炭素を形成するために使用される温度は、約０℃〜約２５℃、または約５℃〜約２５℃、または約１０℃〜約２５℃、または約１５℃〜約２５℃、または約１０℃〜約２０℃、または約１５℃〜約２０℃の範囲とすることができる。液体二酸化炭素を形成するために使用される圧力は、例えば、約１ＭＰａ〜約８ＭＰａとすることができる。
【００５１】
例えば、液体二酸化炭素を形成するために使用される圧力は、約２ＭＰａ〜約７ＭＰａ、または約３ＭＰａ〜約６ＭＰａ、または約４ＭＰａ〜約６ＭＰａ、または約５ＭＰａ〜約６ＭＰａとすることができる。
【００５２】
ある種の実施形態では、合成フィロケイ酸塩と有機溶媒との混合物は、液体二酸化炭素と直接組み合わせる。
液体二酸化炭素は、拡散現象により、有機溶媒と交換される。合成フィロケイ酸塩およびいかなる任意の官能化剤も保存される。有機溶媒は、二酸化炭素への可溶化、次いで二酸化炭素の抽出によって除去され得る。
ある種の実施形態では、合成フィロケイ酸塩は、乾燥前に官能化される。このことは、合成フィロケイ酸塩の表面が、そこに官能化剤を固定するよう修飾されることを意味する。官能化剤は、新規な機能、特徴、能力または特性を合成フィロケイ酸塩に付与する。
【００５３】
ある種の実施形態では、官能化剤は、乾燥前に、合成フィロケイ酸塩と有機溶媒との混合物に添加する。ある種の実施形態では、合成フィロケイ酸塩と有機溶媒との混合物を液体二酸化炭素と組み合わせる前に、官能化剤をこの混合物に添加する。官能化剤は、例えば撹拌によって、合成フィロケイ酸塩と有機溶媒との混合物に混合されてもよい。ある種の実施形態では、合成フィロケイ酸塩と有機溶媒との混合物を形成するため、官能化剤を有機溶媒に添加した後、この有機溶媒を合成フィロケイ酸塩と組み合わせる。例えば、合成フィロケイ酸塩と有機溶媒との混合物を形成するため、合成フィロケイ酸塩と水性溶媒との混合物を有機溶媒と組み合わせるステップにおいて、有機溶媒は、官能化剤を含んでもよい。水性溶媒が反応容器から除去される実施形態では、官能化剤は、合成フィロケイ酸塩と有機溶媒との混合物中に留まる。
【００５４】
代替としてまたはさらに、合成フィロケイ酸塩と有機溶媒との混合物を形成する前に、官能化剤を、合成フィロケイ酸塩と水性溶媒との任意の混合物に添加してもよい。官能化剤は、例えば、撹拌によって、合成フィロケイ酸塩と水性溶媒との混合物に混合されてもよい。ある種の実施形態では、合成フィロケイ酸塩と水性溶媒との混合物を形成するため、官能化剤を水性溶媒に添加した後、この水性溶媒を合成フィロケイ酸塩と組み合わせる。水性溶媒が反応容器から除去される実施形態では、官能化剤は、合成フィロケイ酸塩と有機溶媒との混合物中に留まる。
代替としてまたはさらに、官能化剤は、二酸化炭素に添加されてもよい。ある種の実施形態では、官能化剤を二酸化炭素に添加した後に、二酸化炭素を、合成フィロケイ酸塩と組み合わせる。
【００５５】
官能化剤は、例えば、少なくとも約１分間、合成フィロケイ酸塩と接触されてもよい。例えば、官能化は、少なくとも約５分間、または少なくとも約１０分間、または少なくとも約１５分間、または少なくとも約２０分間、または少なくとも約２５分間、または少なくとも約３０分間、合成フィロケイ酸塩と接触させてもよい。官能化剤は、例えば、最大で約１２０分間、または最大で約１１０分間、または最大で約１００分間、または最大で約９０分間、または最大で約８０分間、または最大で約７０分間、または最大で約６０分間、合成フィロケイ酸塩と接触させてもよい。
官能化剤は、例えば、有機溶媒に混和性または可溶性の任意の官能化剤とすることができる。官能化剤は、合成フィロケイ酸塩と相互作用する（物理的または化学的に）ことができる任意の官能化剤とすることができる。官能化剤は、例えば、有機官能化剤、無機官能化剤、疎水性官能化剤、親水性官能化剤、両親媒性官能化剤および／または電荷を帯びた官能化剤とすることができる。
官能化剤は、例えば、トリオキソイシラン（ｔｒｉｏｘｏｙｓｉｌａｎｅ）、例えばトリエトキシシランまたはトリエチルオキシ（ｔｒｉｅｔｈｙｏｘｙ）（オクチル）シランなどのトリアルコキシシランとすることができる。官能化剤は、例えば、テトラオルトシリケート、例えば、テトラエチルオルトシリケートなどのテトラアルキルオルトシリケートとすることができる。官能化剤は、例えば、トリアジン、例えばビスエチルヘキシルオキシフェノールメトキシフェニルトリアジンとすることができる。官能化剤は、例えば、銀塩などの金属塩であってもよい。官能化剤は、例えば、金属であってもよい。官能化剤は、例えば、酸化物であってもよい。官能化剤は、例えば、リン化物であってもよい。官能化剤は、例えば、スルフィドであってもよい。官能化剤は、例えば、抗ＵＶ官能化剤であってもよい。
【００５６】
合成フィロケイ酸塩
本発明者は、本明細書に記載されている乾燥および任意の官能化の方法により作製される合成フィロケイ酸塩は、有利なことに、慣用的な方法（例えば、溶媒蒸発、凍結乾燥または噴霧）で乾燥した合成フィロケイ酸塩よりも高いＢＥＴ表面積を有することを驚くべきことに見いだした。したがって、合成フィロケイ酸塩が、本明細書において提供される。合成フィロケイ酸塩は、例えば、本明細書に記載されている乾燥および任意の官能化の方法により得られてもよい、および／または得ることができる。
ある種の実施形態では、合成フィロケイ酸塩は、乾燥合成フィロケイ酸塩である。用語「乾燥した」とは、合成フィロケイ酸塩が、約５質量%以下の水分、例えば約４質量%以下、または約３質量%以下、例えば約２質量%以下、例えば約１質量%以下の水分を含むことを意味する。これは、合成フィロケイ酸塩を加熱して、加熱前後の質量の差異を測定することにより測定することができる。ある種の実施形態では、合成フィロケイ酸塩は、粉末またはゲルの形態にある。
【００５７】
ある種の実施形態では、合成フィロケイ酸塩は、約４００ｍ2／ｇ以上のＢＥＴ表面積を有する。例えば、合成フィロケイ酸塩は、約４５０ｍ2／ｇ以上、または約５００ｍ2／ｇ以上、または約５５０ｍ2／ｇ以上、または約６００ｍ2／ｇ以上、または約６５０ｍ2／ｇ以上、または約７００ｍ2／ｇ以上、または約７５０ｍ2／ｇ以上、または約８００ｍ2／ｇ以上のＢＥＴ表面積を有することができる。合成フィロケイ酸塩は、官能化合成フィロケイ酸塩であってもよく、または官能化合成フィロケイ酸塩でなくてもよい。
ある種の実施形態では、合成フィロケイ酸塩は、最大で約１５００ｍ2／ｇのＢＥＴ表面積を有する。例えば、合成フィロケイ酸塩は、最大で約１４００ｍ2／ｇ、または最大で約１３００ｍ2／ｇ、または最大で約１２００ｍ2／ｇ、または最大で約１１００ｍ2／ｇ、または最大で約１０００ｍ2／ｇのＢＥＴ表面積を有することができる。合成フィロケイ酸塩は、官能化合成フィロケイ酸塩であってもよく、または官能化合成フィロケイ酸塩でなくてもよい。
合成フィロケイ酸塩が、官能化合成フィロケイ酸塩である場合、合成フィロケイ酸塩は、例えば、約７００ｍ2／ｇ以上のＢＥＴ表面積を有することができる。例えば、官能化合成フィロケイ酸塩は、約７５０ｍ2／ｇ以上、または約８００ｍ2／ｇ以上のＢＥＴ表面積を有することができる。官能化合成フィロケイ酸塩は、例えば、最大で約１５００ｍ2／ｇ、または最大で約１４００ｍ2／ｇ、または最大で約１３００ｍ2／ｇ、または最大で約１２００ｍ2／ｇ、または最大で約１１００ｍ2／ｇ、または最大で約１０００ｍ2／ｇのＢＥＴ表面積を有することができる。
【００５８】
ＢＥＴ表面積とは、タルク微粒子の粒子の表面を完全に被覆する単分子層を形成するよう、前記粒子の表面に吸着された窒素量によるＢＥＴ法に準拠して決定した、単位質量に対する前記微粒子の粒子の表面の面積を指す（ＢＥＴ法、ＡＦＮＯＲ規格Ｘ１１−６２１および６２２またはＩＳＯ９２７７に準拠した測定）。ある種の実施形態では、比表面積は、ＩＳＯ９２７７に準拠して、またはそれと等価な任意の方法に準拠して決定する。
【００５９】
ある種の実施形態では、合成フィロケイ酸塩は、約１０以下のｄ90／ｄ10を有する。例えば、合成フィロケイ酸塩は、約９以下、または約８以下、または約７以下、または約６以下、または約５以下となるｄ90／ｄ10を有することができる。例えば、合成フィロケイ酸塩は、約１以上、または約２以上、または約３以上のｄ90／ｄ10を有することができる。
ある種の実施形態では、合成フィロケイ酸塩は、約６００ｎｍ以下のｄ50を有する。例えば、合成フィロケイ酸塩は、約５５０ｎｍ以下、または約５００ｎｍ以下、または約４５０ｎｍ以下、または約４００ｎｍ以下のｄ５０を有することができる。例えば、合成フィロケイ酸塩は、約５０ｎｍ以上、または約１００ｎｍ以上、または約１５０ｎｍ以上、または約２００ｎｍ以上のｄ５０を有することができる。
【００６０】
光子相関分光法（ＰＣＳ）は、粒子サイズ測定に使用することができる。この技法は、粒子のブラウン運動により引き起こされる散乱光のゆらぎの分析に基づくものであり、この原理は、所与の角度における、時間の関数として、液体中に懸濁した粒子によって散乱されるコヒーレントレーザー光のゆらぎを分析することにある。分析は、Ｃｏｒｄｏｕａｎ  Ｔｅｃｈｎｏｌｏｇｙ社のＶＡＳＣＯ−２粒子サイズ分析器を使用して行うことができる。合成無機物は、水中で分散させることができ、試料は、濃度効果を回避するため、０．０１質量%まで希釈する。試料のサイズ分散に関する統計学的情報を手に入れるため、ＶＡＳＣＯのＮａｎｏＱＴＭソフトウェアを、Ｐａｄｅ−Ｌａｐｌａｃｅ反転アルゴリズムにより処理される各コレログラムアクイジション（ｃｏｒｒｅｌｏｇｒａｍ  ａｃｑｕｉｓｉｔｉｏｎ）を用いるマルチアクイジションモードで操作することができる。試料はすべて、２０回、測定した。
【００６１】
ある種の実施形態では、合成フィロケイ酸塩は、約５０以下のアスペクト比を有する。例えば、合成フィロケイ酸塩は、約４５以下、または約４０以下、または約３５以下、または約３０以下のアスペクト比を有することができる。例えば、合成フィロケイ酸塩は、約５以上、または約１０以上、または約１５以上、または約２０以上のアスペクト比を有することができる。
合成フィロケイ酸塩のアスペクト比は、粒子のＳＥＭ画像またはＴＥＭ画像を観察することにより、ならびに粒子の長さおよび厚さを測定することにより測定することができる。アスペクト比は、長さ／厚さとして計算される。少なくとも２０個の粒子を測定し、その平均アスペクト比を計算して、合成フィロケイ酸塩のアスペクト比を得る。
【実施例】
【００６２】
（実施例１）
図１は、実施例１に記載されている方法の概略図を示す。
約１０ミリリットル（ｍｌ）の合成タルクゲル（１０質量%の乾燥抽出物）を、円筒形の多孔質焼成済み容器（１．３センチメートル（ｃｍ）の直径および５．７ｃｍの高さを有する）に注ぎ入れ、これを反応器（３．４ｃｍの直径および９．８ｃｍの高さを有する）に入れた。このゲルを、エタノールの注入によって、エタノールを使用して約５分間、洗浄した。この工程は、水（ゲルに含まれている）を、ＣＯ2に混和性のエタノールで置き換えるものであり、フィロケイ酸塩のアルコールをベースとするゲルが形成した。次に、ＣＯ2を注入した。この系に、液体ＣＯ2（温度＝１８℃、および圧力＞５５ｂａｒ（５．５ＭＰａ））を用いて室温で加圧した。次に、この系を温めて（温度＝６０℃および圧力＝１００ｂａｒ（１０ＭＰａ））、ＣＯ2の臨界温度および圧力（Ｔｃ＝３１℃およびｐc＝７３．８ｂａｒ（７．３８ＭＰａ））を超過させた。これらの条件にある系に１時間、ＣＯ2を流した。次に、等温条件で、この系をゆっくりと除圧し、室内圧で冷却して、ナノ細孔中のＣＯ2の凝縮を回避した。これらの工程を完了する全時間は、約２時間であった。
【００６３】
図２は、溶媒蒸発（１）による従来的な乾燥後、および実施例１（２）の方法による超臨界乾燥後の合成タルクのＸ線回折パターンを示している。これは、溶媒蒸発後および超臨界乾燥後に、乾燥物質の構造は同一であることを示している。
図３は、溶媒蒸発（１）による従来的な乾燥後、および実施例１（２）の方法による超臨界乾燥後の合成タルクの近赤外スペクトルを示している。これは、溶媒蒸発後および超臨界乾燥後に、乾燥物質の構造は同一であることを示している。
図４は、実施例１の方法による超臨界乾燥後の合成タルクの走査型電子顕微鏡写真（ＳＥＭ）の画像を示している。これは、粒子サイズが小さいこと、およびそれらは膨張する特性があることを示している。
図５は、実施例１の方法による超臨界乾燥後の合成タルクのサイズ分布ヒストグラム分析を示している。これは、粒子サイズが小さいこと、および溶媒蒸発による乾燥後に通常、観察される微小サイズ（ｍｉｃｒｏｍｅｔｒｉｃ）の凝集物が観察されないので、凝集は限定的であることを示している。
【００６４】
（実施例２）
テトラエチルオルトシリケート（ＴＥＯＳ）により官能化したタルクを、実施例１に記載されている方法に準拠して調製した。この官能化したエアロゲルの調製は、５ｇの合成タルクゲル、１．４ｇのＴＥＯＳおよび１００ｍｌのエタノール中で、合成タルクゲルとエタノールおよびＴＥＯＳ（ＴＥＯＳ５ｍｏｌに対して、１ｍｏｌのタルク）とを混合することを含む。次に、この混合物を遠心分離にかけ、遠心分離の下部（タルク−ＴＥＯＳおよびエタノールを含有する）を反応器に入れた。次に、ＣＯ2を注入し、実施例１に記載されているプロトコルに従った。
【００６５】
図６は、超臨界乾燥後にＴＥＯＳにより官能化された合成タルク（ＴＳ＋ＴＥＯＳ）の固体状態の1Ｈ、29Ｓｉおよび13Ｃ核磁気共鳴スペクトルを示している。これは、この物質の構造が同一であり、ＴＥＯＳが、最終生成物中に存在していることを実証するものである（合成タルク表面への吸着）。
図９は、官能化のない超臨界乾燥後の合成タルク（１）、およびＴＥＯＳによる官能化を伴う超臨界乾燥後の合成タルク（２）のＸ線回折パターンを示している。これは、解凝集または剥離を示しており、したがって、官能化を証拠付けるものである。
図７は、超臨界乾燥後の合成タルク（ＴＳ）、超臨界乾燥後にＴＥＯＳにより官能化した合成タルク（ＴＳ＋ＴＥＯＳ）、およびＴＥＯＳ（ＴＥＯＳ）の赤外スペクトルを示している。これは、官能化が成功したことを示す。グラフ（Ａ）〜（Ｃ）は、ＮＭＲスペクトルを示す一方、グラフ（Ｄ）は、赤外スペクトルを示す。
図８は、超臨界乾燥後の合成タルク、ならびに超臨界乾燥およびＴＥＯＳによる官能化後の合成タルクの熱質量分析を示している。
実施例１および２によって作製された生成物のＢＥＴ表面積も決定した。溶媒蒸発後の合成タルクのＢＥＴ表面は、１５０ｍ2／ｇであった。超臨界乾燥後の合成タルクのＢＥＴ表面積は（実施例１）、約４００ｍ2／ｇであった。ＴＥＯＳおよび超臨界乾燥（実施例２）による官能化後の合成タルクのＢＥＴ表面積は、約７００ｍ2／ｇであった。
【００６６】
（実施例３）
ビスエチルヘキシルオキシフェノールメトキシフェニルトリアジン（ＢＥＭＴ）により官能化したタルクは、５ｇの合成タルクゲル、４．１ｇのＢＥＭＴおよび１００ｍｌのエタノール（５ｍｏｌのＢＥＭＴに対して１ｍｏｌのタルク）の量で、実施例２と同じ方法に準拠して調製した。
図９は、超臨界乾燥後であるが官能化していない合成タルク（実施例１）、ＴＥＯＳにより官能化して超臨界乾燥した後の合成タルク（実施例２）、およびＢＥＭＴにより官能化して超臨界乾燥した後の合成タルク（実施例３）のＸ線回折パターンを示す図である。これは、解凝集または剥離を示しており、したがって、官能化を証拠付けるものである。
図１０は、超臨界乾燥後の合成タルク（ＴＳ）、ＢＥＭＴにより官能化した合成タルク（ＴＳ＋ＢＥＭＴ）、およびＢＥＭＴ（ＢＥＭＴ）の赤外スペクトルを示している。これは、官能化が成功したことを示している。
上述は、本発明のある種の実施形態を非限定的に幅広く記載している。当業者に容易に明白な変形および修正が、添付の特許請求の範囲に定義されている、およびこれらによる本発明の範囲内にあることが意図されている。
【００６７】
（比較例）
タルクは、水中、および超臨界状態にある水と二酸化炭素との混合物中で合成した（乾燥工程前）。超臨界水中のタルクの合成に成功した。しかし、水と二酸化炭素の混合物中の合成は炭酸塩、酢酸塩およびアモルファス相からなる混合物が得られたので、不成功であった。
【００６８】
以下の番号を付けた段落は、本発明の具体的な実施形態を定義する。
１．合成フィロケイ酸塩を乾燥する方法であって、
反応容器中で、合成フィロケイ酸塩と、二酸化炭素と混和性の有機溶媒または非有機溶媒との混合物を用意するステップ、および
該混合物を二酸化炭素と組み合わせるステップ
を含む、方法。
２．混合物を液体二酸化炭素と組み合わせるステップを含む、段落１の方法。
３．反応容器の温度および圧力を二酸化炭素の臨界点より高く調節して超臨界二酸化炭素を形成するステップをさらに含む、段落１または２の方法。
４．反応容器の温度および圧力を二酸化炭素の臨界点未満に調節して二酸化炭素ガスを形成するステップをさらに含む、段落３の方法。
５．合成フィロケイ酸塩と、二酸化炭素と混和性の有機溶媒または非有機溶媒との混合物を用意するステップが、合成フィロケイ酸塩と水性溶媒との混合物を用意するステップ、および二酸化炭素と混和性の有機溶媒または非有機溶媒と組み合わせて、合成フィロケイ酸塩と、二酸化炭素と混和性の有機溶媒または非有機溶媒との混合物を形成するステップを含む、前記段落のいずれかの方法。
【００６９】
６．合成フィロケイ酸塩と、二酸化炭素と混和性の有機溶媒または非有機溶媒との混合物を、二酸化炭素と組み合わせるステップが、二酸化炭素ガスを反応容器に導入するステップ、および反応容器の圧力および／または温度を調節して、二酸化炭素ガスを液体二酸化炭素に変化させるステップを含むか、または上記混合物を液体二酸化炭素と直接、組み合わせる、前記段落のいずれかの方法。
７．合成フィロケイ酸塩を作製するステップを含む、前記段落のいずれかの方法。
８．合成フィロケイ酸塩と、二酸化炭素と混和性の有機溶媒または非有機溶媒との混合物を、液体二酸化炭素と組み合わせるステップの前に、合成フィロケイ酸塩と、二酸化炭素と混和性の有機溶媒または非有機溶媒との混合物に官能化剤を添加するステップをさらに含む、前記段落のいずれかの方法。
９．合成フィロケイ酸塩が、合成タルク、合成葉ろう石、合成雲母、合成スメクタイト、合成カオリナイト、合成蛇紋石、合成緑泥石、およびそれらのうち１つまたは複数の混合物から選択される、前記段落のいずれかの方法。
１０．合成フィロケイ酸塩が、約１０以下のｄ90／ｄ10を有する、前記段落のいずれかの方法。
【００７０】
１１．合成フィロケイ酸塩が、約６００ｎｍ以下のｄ50を有する、前記段落のいずれかの方法。
１２．合成フィロケイ酸塩が、約５０以下のアスペクト比を有する、前記段落のいずれかの方法。
１３．有機溶媒が、アルコール、例えばエタノールである、前記段落のいずれかの方法。
１４．水性溶媒が水である、段落５の方法。
１５．官能化剤が、二酸化炭素と混和性の有機溶媒または非有機溶媒に混和性または可溶性の官能化剤である、段落８の方法。
【００７１】
１６．官能化剤が、有機官能化剤、無機官能化剤、疎水性官能化剤、親水性官能化剤、両親媒性官能化剤および／または電荷を帯びた官能化剤である、段落８または１５の方法。
１７．官能化剤が、トリオキシシランである、段落８、１５または１６の方法。
１８．乾燥合成フィロケイ酸塩が、約４００ｍ2／ｇ以上、例えば約７００ｍ2／ｇ以上のＢＥＴ表面積を有する、前記段落のいずれかの方法。
１９．段落１〜１８のうちのいずれか１つの方法により得られた、および／または得ることができる、乾燥合成フィロケイ酸塩。
２０．約４００ｍ2／ｇ以上のＢＥＴ表面積、
約１０以下のｄ90／ｄ10、
約６００ｎｍ以下のｄ50、および／または
約５０以下の形状因子
を有する、合成フィロケイ酸塩。
【００７２】
２１．官能化合成フィロケイ酸塩ではない、段落２０の合成フィロケイ酸塩。
２２．官能化合成フィロケイ酸塩である、段落２０の合成フィロケイ酸塩。
２３．約７００ｍ2／ｇ以上のＢＥＴ表面積を有する、段落２０〜２２のいずれか１つの合成フィロケイ酸塩。
２４．合成フィロケイ酸塩が、合成タルク、合成葉ろう石、合成雲母、合成スメクタイト、合成カオリナイト、合成蛇紋石、合成緑泥石、およびそれらのうち１つまたは複数の混合物から選択される、段落２０〜２３のいずれか１つの合成フィロケイ酸塩。
【図１】
2021508663.tif 000014
【図２】
2021508663.tif 000015
【図３】
2021508663.tif 000016
【図４】
2021508663.tif 000017
【図５】
2021508663.tif 000018
【図６−１】
2021508663.tif 000019
【図６−２】
2021508663.tif 000020
【図７】
2021508663.tif 000021
【図８】
2021508663.tif 000022
【図９】
2021508663.tif 000023
【図１０】
2021508663.tif 000024
【国際調査報告】
2021508663.tif 000025
2021508663.tif 000026